Patent DE-202021100461-U1 (DE)
Title: Geträgerte Katalysatoren
IPC: B01J37/16
Filed: 2021-01-29
Abstract: Katalysatorsystem, insbesondere geträgerter Katalysator, vorzugsweise zur Verwendung in der heterogenen Katalyse, wobei das Katalysatorsystem erhältlich ist und/oder erhalten wird gemäß einem Verfahren,
 wobei mindestens eine katalytisch aktive Komponente an einem Katalysatorträger aufgebracht und/oder fixiert wird, wobei die katalytisch aktive Komponente mindestens ein Metall umfasst und/oder hieraus besteht,
 wobei das Verfahren die folgenden Schritte in der nachstehend spezifizierten Abfolge (a) bis (d) umfasst:
 (a) Bereitstellung und/oder Herstellung einer als Katalysatorträger eingesetzten kornförmigen, vorzugsweise kugelförmigen, Aktivkohle (= Ausgangsaktivkohle),
 wobei die Aktivkohle (d.h. die Ausgangsaktivkohle)
 (i) ein Gesamtporenvolumen (V total ), insbesondere ein Gesamtporenvolumen nach Gurvich, im Bereich von 0,8 cm 3 /g bis 3,9 cm 3 /g, aufweist, wobei mindestens 50 % des Gesamtporenvolumens, insbesondere des Gesamtporenvolumens nach Gurvich, der Aktivkohle durch Poren mit Porendurchmessern von mindestens 2 nm, insbesondere durch Poren mit Porendurchmessern im Bereich von 2 nm bis 500 nm, vorzugsweise durch Meso- und Makroporen, gebildet sind, und
 (ii) eine spezifische BET-Oberfläche (S BET ) im Bereich von 1.000 m 2 /g bis 3.000 m 2 /g aufweist, jedoch mit der Maßgabe, dass das Verhältnis (Quotient; Q) von Gesamtporenvolumen (V total ), insbesondere Gesamtporenvolumen nach Gurvich, zu spezifischer BET-Oberfläche (S BET ), insbesondere entsprechend der Gleichung Q = V total  / S BET , mindestens 0,5 · 10 -9  m beträgt;
 dann
 (b) Oxidation, insbesondere Oberflächenoxidation, der in Verfahrensschritt (a) bereitgestellten und/oder hergestellten Aktivkohle, mit der Maßgabe, dass die oxidierte, insbesondere oberflächenoxidierte, Aktivkohle einen Sauerstoffgehalt, insbesondere Oberflächensauerstoffgehalt, insbesondere bestimmt mittels Röntgenphotoelektronenspektroskopie (XPS bzw. ESCA), von mindestens 4 % (Atom-%), bezogen auf die Gesamtelementzusammensetzung der oxidierten Aktivkohle, aufweist, und/oder mit der Maßgabe, dass die oxidierte, insbesondere oberflächenoxidierte, Aktivkohle eine ,Hydrophilie, bestimmt als Wasserdampfadsorptionsverhalten, aufweist derart, dass bei einem Partialdruck p/p 0  von 0,6 mindestens 30 % der maximalen Wasserdampfsättigungsbeladung der Aktivkohle erreicht ist;
 dann
 (c) Ausrüstung, insbesondere Beladung und/oder Beschichtung und/oder Imprägnierung, der in Verfahrensschritt (b) oxidierten, insbesondere oberflächenoxidierten, Aktivkohle mit der katalytisch aktiven Komponente, insbesondere mit mindestens einem Präkursor der katalytisch aktiven Komponente;
 dann
 (d) Reduktion der in Verfahrensschritt (c) erhaltenen, mit der katalytisch aktiven Komponente, insbesondere mit dem Präkursor der katalytisch aktiven Komponente, ausgerüsteten oxidierten, insbesondere oberflächenoxidierten, Aktivkohle, insbesondere zur Überführung des Präkursors der katalytisch aktiven Komponente in die katalytisch aktive Komponente, insbesondere so dass das mindestens eine katalytisch aktive Komponente aufweisende Katalysatorsystem, insbesondere der geträgerte Katalysator, erhalten wird.